(57)【要約】  【課題】従来の植毛技術を使用して高品質な高密度植毛ブラシを簡便に製造することができ、さらに優れた清掃性や触感性を有するブラシ用毛材およびブラシの提供。  【解決手段】複数本の合成繊維単糸を撚り合わせることなく、合成繊維単糸同士を接着剤で接着した合成繊維束からなり、合成繊維束の少なくとも片端が接着剤を付着せずに開繊されたことを特徴とするブラシ用毛材およびそれを使用したブラシ。【選択図】図１
2007097851.tif 000002
【特許請求の範囲】
【請求項１】
複数本の合成繊維単糸を撚り合わせることなく、合成繊維単糸同士を接着剤で接着した合成繊維束からなり、この合成繊維束の少なくとも片方の先端部が接着剤を付着せずに開繊されていることを特徴とするブラシ用毛材。
【請求項２】
前記接着剤がポリエステル系接着剤、ポリアミド系接着剤、水溶性接着剤のいずれか１種であることを特徴とする請求項１に記載のブラシ用毛材。
【請求項３】
前記合成繊維単糸の直径が５〜１５０μｍの範囲にあることを特徴とする請求項１または２に記載のブラシ用毛材。
【請求項４】
前記合成繊維束が４〜５００本の合成繊維単糸から構成され、その直径が５０〜５００μｍの範囲にあることを特徴とする請求項１〜３のいずれか１項に記載のブラシ用毛材。
【請求項５】
前記合成繊維束の開繊された部分の合成繊維単糸が先鋭なテーパー形状を成していることを特徴とする請求項１〜４のいずれか１項に記載のブラシ用毛材。  
【請求項６】
請求項１〜５のいずれか１項に記載のブラシ用毛材を毛材の少なくとも１部に使用したことを特徴とするブラシ。
【請求項７】
ブラシが歯ブラシであることを特徴とする請求項６に記載のブラシ。
【発明の詳細な説明】
【技術分野】
【０００１】
本発明は、ブラシ基材に植毛するに際し、従来の植毛技術を使用して高品質な高密度植毛ブラシを簡便に製造することができるブラシ用毛材およびそのブラシ用毛材を毛材の少なくとも一部に使用したブラシに関するものである。
【背景技術】
【０００２】
ブラシには、ヘアブラシ、ボディブラシ、歯ブラシ、化粧用ブラシなどの一般家庭用のものや、金属板研磨・洗浄ブラシ、液晶画面洗浄ブラシなどの工業用のものもあり、その用途は極めて幅広い。
【０００３】
そして、これらのブラシは、一般に合成繊維からなるブラシ用毛材の束を植毛機に供給し、ブラシ用毛材を基材に植毛することによって製造され、例えば、歯ブラシの場合は、基材となるブラシ柄のヘッド部分に予め植毛穴を開け、松葉状に折り曲げたブラシ用毛材を金属平線とともに毛穴に植毛することにより製造されている。  
【０００４】
近年、ブラシには、各用途に応じて、さらに高い機能が要求されるようになり、その機能を発揮するために、ブラシ用毛材の素材や形状に特徴があるもの、ブラシ用毛材の植毛の仕方に特徴があるもの、ブラシ自体の形状に特徴があるものなど、様々な技術手法が採用されている。
【０００５】
特に、従来よりも細いブラシ用毛材を高密度植毛したブラシは、従来のブラシに比べ、ブラシ用毛材の被洗浄面と接触する面積が大きくなるため、洗浄性に優れること、被洗浄面に対して僅かな力で十分に洗浄ができるため、被洗浄面に傷を与えずに洗浄できることなどの利点を有することから、近年注目すべき技術手法となりつつある。例えば、細直径のブラシ用毛材を高密度植毛した歯ブラシは、ブラシ用毛材が歯の表面を広範囲にとらえて洗浄性を高めることができ、さらには歯茎のマッサージ効果が得られるなどの特長を有している。また、細直径のブラシ用毛材を高密度植毛した工業用ブラシは、被洗浄面を傷付けずに滑らかに洗浄できるため、例えば精密な加工を必要とする液晶画面の洗浄工程に最も適している。
【０００６】
しかし、細いブラシ用毛材が高密度に植毛されたブラシは、使用するブラシ用毛材が従来のものよりも細直径であるために、植毛の際、植毛機がブラシ用毛材を上手く捕らえにくく、得られるブラシには植毛バラツキが見られるばかりか、所望本数通りに植毛することが難しくなるなどの様々な問題を抱えており、さらに、従来の植毛機では高密度植毛ができないため、専用の植毛機が必要であるなど、簡便に高密度植毛をすることができないといった問題もあった。
【０００７】
また、従来よりも細直径の合成繊維を使用したブラシ用毛材についても既に知られており、例えば、複数本のモノフィラメントの撚糸に熱接着性繊維を付与させたブラシ用毛材（例えば、特許文献１参照）や、太さ１０〜７０μｍの合成繊維単糸を集束させた太さ１００〜５００μｍの集束糸に下撚りを掛け、さらに下撚りした繊維束に上撚りを掛けたものに、接着剤を付与したブラシ用毛材（例えば、特許文献２参照）などが知られているが、これらのブラシ用毛材は、いずれも高密度植毛を目的としたものではなく、例え接着剤を除去しても、繊維に撚りが掛けられているために容易に開繊することができず、無理に開繊すると繊維が痛みやすいなどの点で実用性の低いものであった。
【特許文献１】特開平９−１４０４５５号公報
【特許文献２】特開２０００−３１６６３４号公報
【発明の開示】
【発明が解決しようとする課題】
【０００８】
本発明は、上記の従来技術における問題点の解決を課題として検討した結果達成されたものである。すなわち本発明の目的は、従来の植毛技術を使用して高品質な高密度植毛ブラシを簡便に製造することができるブラシ用毛材およびそのブラシ用毛材を毛材の少なくとも一部に使用したブラシを提供することにある。
【課題を解決するための手段】
【０００９】
上記目的を達成するために本発明によれば、複数本の合成繊維単糸を撚り合わせることなく、合成繊維単糸同士を接着剤で接着した合成繊維束からなり、この合成繊維束の少なくとも片方の先端部が接着剤を付着せずに開繊されていることを特徴とするブラシ用毛材が提供される。
【００１０】
また、本発明においては、
接着剤がポリエステル系接着剤、ポリアミド系接着剤、水溶性接着剤のいずれか１種であること、
合成繊維単糸の直径が５〜１５０μｍの範囲にあること、
合成繊維束が４〜５００本の合成繊維単糸から構成され、その直径が５０〜５００μｍの範囲にあること、
合成繊維束の開繊された部分の合成繊維単糸が先鋭なテーパー形状を成していること、
がいずれも好ましい条件として挙げられ、これらの条件を満たすことによりさらに優れた効果を取得することができる。
【００１１】
また、本発明のブラシは、上記のブラシ用毛材を毛材の少なくとも一部に使用したことを特徴とし、特に歯ブラシに使用した場合には、本発明のブラシ用毛材が持つ効果を遺憾なく発揮することができる。
【発明の効果】
【００１２】
本発明のブラシ用毛材は、ブラシ基材に植毛するに際し、従来の植毛技術を使用して高品質な高密度植毛ブラシを簡便に製造することができ、さらに本発明のブラシ用毛材を使用したブラシは、従来にない優れた清掃性や触感性を有するなど、その実用効果は極めて高い。
【発明を実施するための最良の形態】
【００１３】
以下、本発明を図に従って具体的に説明する。
【００１４】
図１の（ａ）は、本発明のブラシ用毛材の一例を斜視図で示したものであり、１はブラシ用毛材、２は合成繊維単糸、３は接着剤をそれぞれ示している。
【００１５】
同じく図１の（ｂ）は、（ａ）のＡ―Ａ間の断面図を示しており、１はブラシ用毛材、２は合成繊維単糸、３は接着剤をそれぞれ示している。
【００１６】
図１から分かるように、本発明のブラシ用毛材１は、複数本の合成繊維単糸２を撚り合わせることなく、合成繊維単糸２同士を接着剤３で接着した合成繊維束からなり、その合成繊維束の少なくとも片端が接着剤３を付着せずに開繊されていることを特徴とするものである。
【００１７】
特に、本発明のブラシ用毛材１においては、合成繊維単糸２に撚りが掛けられていないことを必要とする。これは、ブラシ用毛材１の少なくとも片端において、接着剤３を除去して開繊し易くするために必要な条件であり、合成繊維単糸２に撚りが掛けられている場合は、開繊しにくくなるばかりか、開繊された合成繊維単糸２に撚り癖が残りやすいため、高密度植毛がしにくくなり、高品質なブラシが得られにくくなる。  
【００１８】
また、本発明のブラシ用毛材１は、その少なくとも片端において、接着剤３を付着せずに開繊していることを必要とする。これは、ブラシ用毛材１の先端部を開繊し、清掃性および触感性に優れた高密度植毛ブラシを得るために必要な条件であり、ブラシ用毛材１の先端部が開繊していな場合は、ブラシにした場合に高密度に植毛された状態とならず、且つ清掃性・触感性に欠けたブラシとなりやすい。
【００１９】
逆に、接着剤３が全く付着されていない場合は、合成繊維単糸２がばらけやすくなるために、植毛機が合成繊維単糸２を捕らえにくくなり、その結果、得られるブラシには植毛バラツキが生じやすくなる。
【００２０】
なお、本発明のブラシ用毛材１に類似した形態としては、複数の島成分を持つ海島型複合繊維からなるブラシ用毛材があるが、海島型複合繊維は、海成分を除去しにくいばかりか、各島成分の直径が揃いにくいため、開繊された島成分の各線径がばらつきやすいなどの問題がある。
【００２１】
これに対して、本願発明のブラシ用毛材１は、接着剤３使用して直径の揃った合成繊維単２を接着していることを基本構造とするため、開繊された各合成繊維単糸２の線径が至って均一であるとともに、溶媒等を使用することにより、合成繊維単糸２に影響を与えることなく接着剤３を容易に除去することができるなどの利点がある。
【００２２】
そして、本願発明のブラシ用毛材１をブラシに植毛した場合には、植毛バラツキを発生させることなく均一に植毛することができ、さらに、図３の（ｃ）に示すように、ブラシ用毛材１を植毛した植毛されたブラシ４は、本発明のブラシ用毛材１と同径のブラシ用毛材７を使用した従来のブラシ（図３の（ｄ）の４）に比べて、植毛穴６に高密度に植毛された状態となるため、従来にない清掃性と触感性に優れたブラシとなるのである。  
【００２３】
ここで、合成繊維単糸２を構成する合成樹脂は、ブラシの種類や用途に応じて適宜選ぶことができ、特に限定はされないが、例えば、ナイロン６、ナイロン６６、ナイロン６１０（以下、Ｎ６１０と言う）、ナイロン６１２、ナイロン４６、ナイロンＭＤＸ６、ナイロン１１、ナイロン１２またはこれら２種類以上の共重合体からなるポリアミド系樹脂、ポリエチレンテレフタレート、ポリブチレンテレフタレート（以下、ＰＢＴと言う）、ポリエチレンナフタレート、ポリプロピレンテレフタレート、ポリメチレンナフタレート、ポリブチレンナフタレート、ポリプロピレンナフタレートまたはこれら２種類以上の共重合体からなるポリエステル系樹脂、ポリフェニレンサルファイド、ポリフッ化ビニリデン、エチレン・テトラフルオロエチレン共重合体、ポリテトラフルオロエチレン、テトラフルオロエチレン・ヘキサフルオロプロピレン共重合体、ポリテトラフルオロエチレン・パーフルオロアルキルビニルエーテル共重合体、テトラフルオロエチレン・フッ化ビニリデン共重合体、テトラフルオロエチレン・ヘキサフルオロプロピレン・フッ化ビニリデン共重合体、ポリクロロトリフルオロエチレン、エチレンクロライド・テトラフルオロエチレン共重合体、フルオロビニルエーテルなどのフッ素系樹脂、ポリエチレン、ポリプロピレンなどのポリオレフィン系樹脂を挙げることができ、さらにこれらの樹脂を２種類以上ブレンドしたものも使用することもできる。
【００２４】
特に、本発明のブラシ用毛材１を歯ブラシに使用する場合には、合成繊維単糸２を構成する主な合成樹脂としてポリアミド系樹脂、ポリエステル系樹脂、フッ素系樹脂が好ましく、さらにはＮ６１０またはＰＢＴが好ましい。
【００２５】
さらに、上記の合成樹脂には、本発明の効果を阻害しない範囲であれば、その目的に応じて、各種無機粒子、各種金属粒子および架橋高分子粒子などの粒子類のほか、公知の抗酸化剤、耐光剤、耐侯剤、イオン交換剤、着色防止剤、耐電防止剤、各種着色剤、ワックス類、シリコーンオイル、各種界面活性剤および各種強化繊維類などを適宜任意に添加させることも可能である。
【００２６】
合成繊維単糸２の直径は、ブラシの種類や用途に応じて適宜選ぶことができ、特に限定はされないが、細すぎると接着剤３の付着量が多くなる傾向にあるため、接着剤３の除去が困難になる場合があり、逆に太すぎると清掃性や触感性に優れた高密度植毛ブラシが得られなくなる場合がある。したがって、合成繊維単糸２の直径は、５〜１５０μｍ、さらには１０〜１２０μｍが好ましい。
【００２７】
また、合成繊維単糸２の断面形状についても、ブラシの種類や用途に応じて適宜選ぶことができ、特に限定はされないが、例えば、円形、中空、扁平、正方形、半月状、三角形、５角以上の多角形、多葉状、ドックボーン状、および繭型などを挙げることができ、特に円形以外の異形断面を採用した場合は、さらに優れた清掃性を発現するため特に好ましい。
【００２８】
さらに、ブラシ用毛材１を構成する合成繊維単糸２の本数についても、ブラシの種類や用途に応じて適宜選ぶことができ、特に限定はされないが、通常は４〜５００本、特に１０〜２００本の範囲が好適である。
【００２９】
特に、優れた触感性を持ち、僅かな隙間や通常のブラシでは毛先が届かない部分を清掃できるブラシを得るためには、図２に示すように、ブラシ用毛材１の開繊部分の合成繊維単糸２が先鋭なテーパー形状を成していることが好ましい。
【００３０】
次に、本発明のブラシ用毛材１を構成する接着剤３は、合成繊維単糸２に化学的な影響を及ぼさないものであれば特に限定はされず、例えば、エマルジョン系、水溶液系、ホットメルト系、溶剤溶液系、モノマーセメント系、アクリル系、ポリアロマチック系、ラテックス系、ゴム系など挙げられるが、特にその中でもポリエステル系接着剤、ポリアミド系接着剤、水溶性接着剤は酸やアルカリ溶液、さらには水などを用いて簡単に除去できるとの理由から好ましく使用することができる。
【００３１】
ここで、先端部の接着剤３が付着せずに開繊されている部分の長さについても、ブラシの種類や用途に応じて適宜選ぶことができ、特に限定はされないが、通常はブラシ用毛材１の全長に対し２０〜８０％、特に３０〜７０％の範囲が好適である。
【００３２】
なお、除去後の接着剤３の付着量は、少なすぎると合成繊維単糸２がばらけやすくなるため、高密度植毛がしにくくなる場合があり、逆に多すぎると開繊された部分が小さくなるため、清掃性や触感性の低いブラシとなる場合がある。したがって、除去後の接着剤３の付着量は、ブラシ用毛材１全体の質量に対して５〜５０％、さらには１０〜３０％が好ましい。
【００３３】
また、ブラシ用毛材１の直径、つまり合成繊維束の直径は、ブラシの種類や用途に応じて適宜調整することができ、特に限定はされないが、通常は５０〜５００μｍ、特に１００〜３００μｍの範囲が好適である。
【００３４】
さらに、本発明のブラシ用毛材１の表面および／または内部に、銀イオンを担持させたリン酸塩系、ゼオライト系、ヒドロキシアパタイト系抗菌剤のほか、酸化亜鉛、硫酸亜鉛、塩化亜鉛、リン酸亜鉛、硝酸亜鉛、炭酸亜鉛、酢酸亜鉛、シュウ酸亜鉛、クエン酸亜鉛、フマル産亜鉛、ギ酸亜鉛などの亜鉛化合物、ベンゼトニウム、ベンザルコニウム、セチルピリジウム、クロルヘキシジンなどのカチオン系抗菌剤、エピガロカテキン、エピガロカテキンガレート、エピカテキン、エピカテキンガレートなどの茶カテキン、アナターゼ型またはルチル型二酸化チタンなどの光触媒を付着および／または含有させて抗菌効果を付与することもできる。
【００３５】
次に、本発明のブラシ用毛材の製造方法について説明する。
【００３６】
まず、本発明のブラシ用毛材１を構成する合成繊維単糸２を製造するに際しては、何ら特殊な製造装置を用いる必要はなく、例えば、公知の溶融紡糸機を使用して合成樹脂を溶融押出し、その後、冷却や延伸などの製糸工程を経て、巻具に巻き取る方法を挙げることができる。
【００３７】
そして、得られた合成繊維単糸２を必要本数束ね、例えば、ロールリバースコーター法、ロールニップコーター法、ロールキスコーター法、ニップ供給ローター法などの公知の接着方法を用いて合成繊維単糸２に接着剤３を付着させ、その後、接着剤３を乾燥することにより合成繊維束が得られる。
【００３８】
なお、接着剤３を付着する方法には、合成繊維単糸２を一旦巻き取ることなく、製糸工程上で接着剤３の付着および乾燥を行った後、巻き取る方法もある。
【００３９】
その後、得られた合成繊維束は、ブラシの種類やその用途に応じて、適宜所望の長さにカットされ、引き続き、合成繊維束の少なくとも片端に付着した接着剤３を除去して開繊される。
【００４０】
接着剤３を除去して開繊する方法については、合成繊維束を揉み解したり接着剤３を研磨・摩耗除去したりする方法があるが、揉み解したり研磨・摩耗除去したりすると、合成繊維単糸２が縮れたり傷を伴って切れてしまう場合もある。したがって、本発明においては、酸やアルカリ溶液、さらには水などの溶媒を使用して接着剤３を溶解除去する方法が最も適している。
【００４１】
こうして得られたブラシ用毛材１は、植毛機を使用して各種ブラシに植毛される。そして、本発明のブラシ用毛材１を使用したブラシは、植毛バラツキが少なく均一に植毛されているとともに、さらに本発明のブラシ用毛材１と同径のブラシ用毛材を使用した従来のブラシに比べて、高密度に植毛された状態となるため、従来にない清掃性と触感性に優れたブラシとなる。  
【実施例】
【００４２】
以下、本発明のブラシ用毛材について、実施例を挙げて詳細に説明するが、本発明はその要旨を超えない限り以下の実施例に何ら限定されるものではない。
【００４３】
なお、実施例および比較例におけるブラシ用毛材の諸物性およびブラシの実用評価については以下の通り行った。
【００４４】
また、各評価で使用したブラシは、実施例および比較例で得られたブラシ用毛材を、植毛域９ｍｍ×２２ｍｍに３４箇所の植毛孔を有するＡＢＳ製のブラシ基材に、２０本／孔、且つ毛丈１０ｍｍとなるように植毛したものである。
【００４５】
［植毛性］
得られたブラシ用毛材を自動植毛機（辻村機械製）に供給して、５０本のブラシ基材に植毛を行い、ブラシ用毛材が上手く捕らえられず、植毛バラツキが発生したブラシ本数を数えた。この本数が少ないほど植毛性に優れていることを示す。
【００４６】
［清掃性］
１０ｍｍ立方のアクリル板の上表面に歯垢染色液（プラークチェック液）を均一に付着させ、作成したブラシを使用して、アクリル板上表面を、垂直荷重３５０ｇ、振幅長３０ｍｍ、且つ振幅速度１８０往復／分の条件で３分間ブラッシングを行い、除去された歯垢染色液の面積を測定した。そして、ブラッシング前の歯垢染色液の付着面積と除去された歯垢染色液の面積から除去率（％）を求めた。除去率（％）の値が高いほど清掃性に優れていることを示す。
【００４７】
［触感性］
１５名のモニターにブラシの触感性について、次の４段階での評価を依頼した。その結果の中で、最も多くの評価がなされた段階を示す。
１・・・毛先の当たりが極めて良好で、優れた感触であった、
２・・・毛先の当たりが良く、触感も良好であった、
３・・・毛先の当たりに問題はないが、あまり触感が良くなかった、
４・・・毛先の当たりが悪く、触感も悪かった。
【００４８】
〔実施例１〕
エクストルーダー型溶融紡糸機に供給したＮ６１０樹脂（東レ（株）社製  Ｍ２００１）の溶融物を紡糸口金から押し出し、冷却固化して未延伸を得た。その後、巻き取ることなく、加熱延伸および定長加熱処理を施すことによって、直径約５０μｍの合成繊維単糸を得た。
【００４９】
引き続き、ロールリバースコーター法を用いて１２本の合成繊維単糸束にポリエステル系接着剤を付着・乾燥させ、直径約２１５μｍの合成繊維束を得た。
【００５０】
その後、得られた合成繊維束を３０ｍｍの長さにカットし、その合成繊維束の両端各１０ｍｍを水酸化ナトリウム水溶液に浸漬して接着剤を除去し、合成繊維束の両端を開繊させた。
【００５１】
こうして得られたブラシ用毛材をブラシに植毛し、各種評価を行った。その結果を表１に示す。
【００５２】
〔実施例２〜４〕
ブラシ用毛材中の合成繊維単糸の直径およびその本数を表１に示すように設定したこと以外は、実施例１と同じ条件でブラシ用毛材を得た。得られたブラシ用毛材を植毛したブラシの各種評価結果を表１に併せて示す。
【００５３】
〔実施例５〕
エクストルーダー型溶融紡糸機に供給したＰＢＴ樹脂（東レ（株）社製  Ｍ１２００Ｓ）の溶融物を紡糸口金から押し出し、冷却固化して未延伸を得た。その後、巻き取ることなく、加熱延伸および定長加熱処理を施すことによって、直径約５０μｍの合成繊維単糸を得た。
【００５４】
引き続き、ロールリバースコーター法を用いて１２本の合成繊維単糸束にポリアミド系接着剤を付着・乾燥させ、直径約２１５μｍの合成繊維束を得た。
【００５５】
その後、得られた合成繊維束を３０ｍｍの長さにカットし、その合成繊維束の両端各１０ｍｍを蟻酸水溶液に浸漬して接着剤を除去し、合成繊維束の両端を開繊させた。
【００５６】
こうして得られたブラシ用毛材をブラシに植毛し、各種評価を行った。その結果を表１に示す。
【００５７】
〔実施例６〕
ブラシ用毛材中の合成繊維単糸の直径およびその本数を表１に示すように設定したこと以外は、実施例５と同じ条件でブラシ用毛材を得た。得られたブラシ用毛材を植毛したブラシの各種評価結果を表１に併せて示す。
【００５８】
〔実施例７〕
実施例５で得られた直径約２１５μｍの合成繊維束を３０ｍｍの長さにカットした後、その合成繊維束の両端を蟻酸水溶液に浸漬して接着剤を除去し、合成繊維束の両端各１０ｍｍを開繊させた。
【００５９】
さらに、合成繊維束の開繊された部分の合成繊維単糸を、水酸化ナトリウム水溶液に浸漬し、合成繊維単糸を先鋭なテーパー形状に加工した。
【００６０】
こうして得られたブラシ用毛材をブラシに植毛し、各種評価を行った。その結果を表１に示す。
【００６１】
〔実施例８〕
ポリエステル系接着剤の代わりに水溶性接着剤を使用したこと以外は、実施例５と同じ条件でブラシ用毛材を得た。得られたブラシ用毛材を植毛したブラシの各種評価結果を表１に併せて示す。
【００６２】
〔比較例１〕
エクストルーダー型溶融紡糸機に供給したＮ６１０樹脂（東レ（株）社製  Ｍ２００１）の溶融物を紡糸口金から押し出し、冷却固化して未延伸を得た。その後、巻き取ることなく、加熱延伸および定長加熱処理を施すことによって、直径約５０μｍの合成繊維単糸を得た。
【００６３】
そして、得られた合成繊維単糸を束ねて接着させることなく３０ｍｍの長さにカットし、ブラシへの植毛を行った。その各種評価結果を表１に示す。
【００６４】
〔比較例２〕
エクストルーダー型溶融紡糸機に供給したＮ６１０樹脂（東レ（株）社製  Ｍ２００１）の溶融物を紡糸口金から押し出し、冷却固化して未延伸を得た。その後、巻き取ることなく、加熱延伸および定長加熱処理を施すことによって、まず直径約５０μｍの合成繊維単糸を得た。
【００６５】
引き続き、ロールリバースコーター法を用いて１２本の合成繊維単糸束にポリエステル系接着剤を付着させ、直径約２１５μｍの合成繊維束を得た。
【００６６】
その後、得られた合成繊維束を３０ｍｍの長さにカットし、接着剤を除去することなく、そのままブラシに植毛を行った。その各種評価結果を表１に示す。
【００６７】
〔比較例３〕
エクストルーダー型溶融紡糸機に供給したＮ６１０樹脂（東レ（株）社製  Ｍ２００１）の溶融物を紡糸口金から押し出し、冷却固化して未延伸を得た。その後、巻き取ることなく、加熱延伸および定長加熱処理を施すことによって、まず直径約５０μｍの合成繊維単糸を得た。
【００６８】
その後、得られた合成繊維単糸１２本に１００ターン／ｍの撚りを掛け、この合成繊維単糸の撚り糸に、ロールリバースコーター法を用いてポリエステル系接着剤を付着させ、直径約２１５μｍの合成繊維束を得た。
【００６９】
その後、得られた合成繊維束を３０ｍｍの長さにカットし、その合成繊維束の両端各１０ｍｍを水酸化ナトリウム水溶液に浸漬して接着剤を除去するとともに手で撚りを解し、合成繊維束の両端を開繊させた。
【００７０】
こうして得られたブラシ用毛材をブラシに植毛し、各種評価を行った。その結果を表１に示す。
【００７１】
〔比較例４〕
エクストルーダー型溶融紡糸機に供給したＰＢＴ樹脂（東レ（株）社製  Ｍ１２００Ｓ）の溶融物を紡糸口金から押し出し、冷却固化して未延伸を得た。その後、巻き取ることなく、加熱延伸および定長加熱処理を施すことによって、直径約２１５μｍの合成繊維を得た。
【００７２】
得られた合成繊維をそのままブラシに植毛し、各種評価を行った。その結果を表１に示す。
【００７３】
【表１】
2007097851.tif 000003
【００７４】
表１から明らかなように、本発明のブラシ用毛材（実施例１〜８）は、植毛の際に、植毛バラツキが少なく均一に植毛することができ、得られたブラシは高密度に植毛された状態となるため、清掃性および触感性に優れたものであることが分かる。
【００７５】
これに対し、本発明の条件を満足しないブラシ用毛材を使用した場合は、実施例１〜８に示すブラシ用毛材に比べて各種評価結果が劣っており、例えば、接着剤を使用しなかったブラシ用毛材（比較例１）は、植毛の際に植毛バラツキが数多く発生し、接着剤を除去しなかったブラシ用毛材（比較例２）は、清掃性および触感性に欠けたブラシとなりやすく、合成繊維単糸に撚りを掛けたブラシ用毛材（比較例３）は、接着剤を除去して開繊した後の合成繊維単糸に撚り癖が残るために、植毛バラツキが発生しやすいばかりか、清掃性および触感性に欠けたブラシとなりやすく、さらに、本発明のブラシ用毛材と同径の従来のブラシ用毛材（比較例４）は、清掃性および触感性に欠けたブラシとなりやすい。
【産業上の利用可能性】
【００７６】
本発明のブラシ用毛材は、ブラシ基材に植毛するに際し、従来の植毛技術を使用して高品質な高密度植毛ブラシを簡便に製造することができる。そして、本発明のブラシ用毛材を使用したブラシは、均一且つ高密度に植毛された状態となるため、従来にない優れた清掃性や触感性を有する。
【図面の簡単な説明】
【００７７】
【図１】（ａ）は本発明のブラシ用毛材（第１実施例）の斜視図であり、（ｂ）はその断面図である。
【図２】本発明のブラシ用毛材（第２実施例）の斜視図である。
【図３】（ｃ）は本発明のブラシ用毛材を使用したブラシとその植毛部の拡大図であり、（ｄ）は従来のブラシ用毛材を使用したブラシとその植毛部の拡大図である。
【符号の説明】
【００７８】
１  ブラシ用毛材
２  合成繊維単糸
３  接着剤
４  ブラシ
５  ヘッド
６  植毛穴
７  従来のブラシ用毛材
【図１】
2007097851.tif 000004
【図２】
2007097851.tif 000005
【図３】
2007097851.tif 000006